(57)【要約】【課題】焼鈍分離剤の主成分として用いるマグネシアを改良することにより、方向性電磁鋼板の磁気特性および被膜特性を安定して向上するための方法について提案する。【解決手段】方向性電磁鋼板の製造方法に用いる焼鈍分離剤として、マグネシアの製造における最終焼成前のいずれかの段階でアンモニアもしくはアンモニウム化合物をＮＨ３換算でマグネシア１００重量部に対して０．００５〜０．０６０重量部含有させてから最終焼成を行って得たマグネシアを主成分とするものを使用する。【選択図】        図１
2004162112.tif 000002
【特許請求の範囲】
【請求項１】
Ｓｉ：２．０〜４．０ｍａｓｓ％を含有する鋼スラブを加熱して熱間圧延を施した後、１回又は中間焼鈍を挟む複数回の冷間圧延を施して最終板厚に仕上げ、次いで一次再結晶焼鈍を施し、その後鋼板表面にマグネシアを主成分とする焼鈍分離剤を塗布してから最終仕上焼鈍を行う、一連の工程よりなる方向性電磁鋼板の製造方法において、マグネシアの製造における最終焼成前のいずれかの段階でアンモニアもしくはアンモニウム化合物をＮＨ３換算でマグネシア１００重量部に対して０．００５〜０．０６０重量部含有させてから最終焼成を行って得たマグネシアを主成分とする、焼鈍分離剤を使用することを特徴とする、磁気特性及び被膜特性に優れた方向性電磁鋼板の製造方法。
【請求項２】
マグネシウムイオンを含有する溶液を水酸化物と反応させて水酸化マグネシウムとし、必要に応じて焼成後一旦水で水和させて再度水酸化マグネシウムとしたのち、最終焼成する、マグネシアの製造工程において、その最終焼成前のいずれかの段階で、アンモニアもしくはアンモニウム化合物をＮＨ３換算でマグネシア１００重量部に対して０．００５〜０．０６０重量部含有させてから最終焼成を行って得た、マグネシアを主成分とする焼鈍分離剤。
【発明の詳細な説明】
【０００１】
【発明の属する技術分野】
この発明は、変圧器その他の電気機器の鉄心等に用いられる方向性電磁鋼板の製造方法および、それに用いる焼鈍分離剤に関し、特に一次再結晶焼鈍後に塗布する焼鈍分離剤の主成分であるマグネシアに改良を加えることにより、これを用いて製造した方向性電磁鋼板における、磁気特性および被膜特性を向上しようとするものである。
【０００２】
【従来の技術】
方向性電磁鋼板の製造工程は、所定の成分組成に調整した鋼スラブを熱間圧延後に冷間圧延を施し、次いで一次再結晶焼鈍を施したのち、二次再結晶のための最終仕上焼鈍を行うのが、一般的である。この工程のうち、最終仕上焼鈍の際に二次再結晶が起こり、鋼中のインヒビターの作用により圧延方向に磁化容易軸の揃った粗大な結晶粒が生成する。この最終仕上焼鈍は長時間行う必要があるため、鋼板の焼付き防止を目的として、この焼鈍前にマグネシアを主体とする焼鈍分離剤を水と懸濁させてスラリーとして塗布するのが、一般的である。
【０００３】
このマグネシアは、かような焼鈍分離剤としての役割のほかに、最終仕上焼鈍に先んじて行われる一次再結晶焼鈍により鋼板表面に生成するＳｉＯ２を主体とする酸化層と反応することによって、フォルステライト（Ｍｇ２ＳｉＯ４）被膜を形成させるという働きもある。ここで、形成されたフォルステライト被膜は、上塗りされるリン酸塩系絶縁コーティングと地鉄部分とを密着させる一種のバインダーとしての働きのほか、それ自体絶縁被膜として働き、また鋼板に張力を付与することにより磁気特性を改善する働き、等がある。従って、フォルステライト被膜は、均一な厚みを持ち、鋼板との密着性のよいことが必要であり、それ故に焼鈍分離剤の役割は大である。
【０００４】
また、焼鈍分離剤には、上に述べた以外に、鋼板の析出物の生成、成長挙動や結晶粒の成長挙動を変化させて磁気特性に影響を及ぼす作用もある。例えば、マグネシアをスラリー化した際に持ち来される水分量が多すぎると、鋼板が酸化されて磁気特性が劣化したり、被膜に点状欠陥が生成したりする。また、マグネシアに含まれる不純物が焼鈍中に鋼板に侵入することにより二次再結晶挙動が変化すること、なども知られている。したがって、焼鈍分離剤の成分や配合割合、マグネシアの粉体特性の良否は、方向性電磁鋼板の磁気特性や被膜特性を左右する重要な要因といえる。
【０００５】
このため、焼鈍分離剤の品質改良のための様々な方法が提案されている。例えば、特許文献１には、塩化アンモニウムを焼鈍分離剤スラリーに含有させることにより、被膜反応性を向上させるという技術が開示されている。また、特許文献２には、ホウ素化合物と塩素化合物を特定の割合になるようマグネシアの製造工程途中で添加して、反応性を改善する方法が開示されている。
【０００６】
これらの方法によりある程度、被膜を安定化させることができるようになったものの、特許文献１に記載された方法では、最終仕上焼鈍中にアンモニアガスが発生することにより窒素が鋼中に侵入しすぎて磁気特性を却って劣化させたり、最終仕上焼鈍中に塩化アンモニウムが一部分解して塩化水素ガスを発生させ、これが被膜を劣化させたりする現象が生じ、被膜による十分な効果が得られなかった。また、特許文献２に記載された方法では、添加する金属塩化物の金属イオンがマグネシア中に混入して、これが被膜のない部分が点状に発生する、いわゆるベアスポットの原因となることがあり、やはり被膜による十分な効果は得られなかった。
【０００７】
【特許文献１】
特表２００１−４２２９４２号公報
【特許文献２】
特許第２６９０８４１号公報
【０００８】
【発明が解決しようとする課題】
この発明は、上記の事情に鑑みてなされたものであり、焼鈍分離剤の主成分として用いるマグネシアを改良することにより、方向性電磁鋼板の磁気特性および被膜特性を安定して向上するための方法について、提案することを目的とする。
【０００９】
【課題を解決するための手段】
すなわち、この発明の要旨構成は、次のとおりである。
（１）  Ｓｉ：２．０〜４．０ｍａｓｓ％を含有する鋼スラブを加熱して熱間圧延を施した後、１回又は中間焼鈍を挟む複数回の冷間圧延を施して最終板厚に仕上げ、次いで一次再結晶焼鈍を施し、その後鋼板表面にマグネシアを主成分とする焼鈍分離剤を塗布してから最終仕上焼鈍を行う、一連の工程よりなる方向性電磁鋼板の製造方法において、マグネシアの製造における最終焼成前のいずれかの段階でアンモニアもしくはアンモニウム化合物をＮＨ３換算でマグネシア１００重量部に対して０．００５〜０．０６０重量部含有させてから最終焼成を行って得たマグネシアを主成分とする、焼鈍分離剤を使用することを特徴とする、磁気特性及び被膜特性に優れた方向性電磁鋼板の製造方法。
【００１０】
（２）  マグネシウムイオンを含有する溶液を水酸化物と反応させて水酸化マグネシウムとし、必要に応じて焼成後一旦水で水和させて再度水酸化マグネシウムとしたのち、最終焼成する、マグネシアの製造工程において、その最終焼成前のいずれかの段階で、アンモニアもしくはアンモニウム化合物をＮＨ３換算でマグネシア１００重量部に対して０．００５〜０．０６０重量部含有させてから最終焼成を行って得た、マグネシアを主成分とする焼鈍分離剤。
【００１１】
【発明の実施の形態】
発明者らは、磁気特性および被膜特性を安定して向上することのできる方法を開発するべく、最終仕上焼鈍後の磁気特性および表面状態に及ぼす焼鈍分離剤の影響、特にその主成分であるマグネシアについて種々の検討を行った結果、マグネシアの製造工程途中、つまり最終焼成前にアンモニアもしくはアンモニウム化合物を添加させることにより、マグネシアの被膜反応性が大きく向上し、磁気特性や被膜に良好な結果がもたらされることを、新たに知見した。
【００１２】
以下に、この知見を得るに至った実験について述べる。
Ｃ：０．０４５ｍａｓｓ％、Ｓｉ：３．２５ｍａｓｓ％、Ｍｎ：０．０７ｍａｓｓ％、Ｓｅ：０．０２ｍａｓｓ％およびＳｂ：０．０２ｍａｓｓ％を含み、残部は実質的にＦｅおよび不可避的不純物よりなる鋼スラブを、１３８０℃で３０分加熱後、熱間圧延を施して２．２ｍｍの板厚にしたのち、１０５０℃で１分間の中間焼鈍を挟んで２回の冷間圧延により最終板厚０．２３ｍｍに仕上げた。この鋼板に８００℃で２分間の一次再結晶焼鈍を行ってから、焼鈍分離剤を塗布、乾燥させた。
【００１３】
ここで、焼鈍分離剤は、主成分にマグネシアを用いた。このマグネシアは、原料に苦汁を用い、これを水酸化カルシウムと反応させて水酸化マグネシウムスラリーとした後、アンモニア水を、マグネシア１００重量部に対しＮＨ３換算で０〜０．２重量部となるように添加した。その後、このスラリーを圧搾脱水し、焼成してマグネシアとした後、粉砕し、焼鈍分離剤用マグネシアとして供した。なお、このマグネシアは、粉体特性として、マグネシアに対して不純物のＣａＯ濃度が０．２〜０．９ｍａｓｓ％、ＳＯ３濃度が０．０２〜０．７５ｍａｓｓ％、Ｃｌ濃度が０．００５〜０．０６ｍａｓｓ％、Ｆ濃度が０．００５〜０．０６ｍａｓｓ％、Ｂ濃度が０．０３〜０．２０ｍａｓｓ％、となるように調整し、またＢＥＴ比表面積は１０〜４０ｍ２／ｇ，レーザー回折式粒度分布計で測定した平均粒子径が０．５μｍ〜４．５μｍ、更に後述する３０℃での４０％クエン酸活性度（ＣＡＡ４０％）が３５〜１００ｓの範囲で一定となるように調整した。ちなみに、以下の実験も同様の粉体条件とした。
【００１４】
このマグネシアに、添加剤としてＴｉＯ２を２重量部添加し、水和を２０℃で６０分行い、鋼板に目付量を両面で１２ｇ／ｍ２として塗布した。その後、仕上焼鈍として、８３０℃で５０時間保定したのちに、該温度から１１５０℃までを３０℃／ｈの昇温速度で加熱し、引き続き１２００℃で１０時間の純化焼鈍を行った。
【００１５】
このようにして得られた鋼板の被膜密着性および磁気特性について調査した結果を、図１に示す。この図で、横軸は添加したアンモニウム量、縦軸は被膜密着性および磁気特性の評価結果を示す。ここで、被膜密着性は、鋼板を径の異なる丸棒に巻きつけたときに被膜が剥離しなかった最小の曲げ径を示す（以下同じ）。
【００１６】
図１から明らかなように、アンモニアを適度に添加したマグネシアを主成分とする焼鈍分離剤を用いて得た鋼板は、被膜密着性も磁気特性も顕著に改善している。ただし、アンモニアの添加量が多すぎると、磁気特性は逆に低下している。これは、磁束密度および鉄損ともに同様の傾向である。
【００１７】
このようにマグネシアにアンモニアもしくはアンモニウム化合物を添加したマグネシアを主成分とする焼鈍分離剤を用いて得た鋼板において、磁気特性及び被膜特性が変化する理由については、明らかでないが、発明者らは次のように考えている。
すなわち、水酸化マグネシウムのスラリー中にアンモニウムイオンが導入されると、水酸化マグネシウム粒子表面の水酸基にアンモニアが吸着する。この状態で乾燥後、焼成すると水酸基に吸着したアンモニアが水酸化マグネシウムの脱水反応を阻害する。その結果、脱水反応が通常よりも高温側にシフトし、これによりマグネシア粒子が多数の安定した細孔を持つようになる。このような細孔は、電磁鋼板に塗布されて最終仕上焼鈍に供されたときに、マグネシアが粒成長する際のピン止め効果を有し、粒径が微細なまま保たれる。その結果、最終仕上焼鈍の被膜反応中に粗大化したマグネシア粒子が固結して鋼板表面に焼きつくことはなくなり、全てのマグネシア粒子が反応に寄与できるため、均一な被膜を形成できる。
【００１８】
なお、上掲の特許文献１には、塩化アンモニウムを焼鈍分離剤スラリーに含有させるという技術が開示されているが、この方法では、すでに焼成されて粉体特性が特定された後のマグネシアに塩化アンモニウムを含有させるために、マグネシアの粒子形態を改善する効果を持たない。これに対して、この発明では焼成前の水酸化マグネシウムにアンモニウムを吸着させて焼結反応を調整することにより、マグネシアの粒子形態を改善して高い反応性を持たせることができるのである。
【００１９】
以下、この発明に従う方向性電磁鋼板の製造方法をより具体的に説明する。
この発明の出発材である含珪素鋼スラブとしては、まず、Ｃは出鋼段階で低下させて脱炭焼鈍を行わない方法と、ある程度の量を確保して組織の改善を図り、その後脱炭焼鈍により除去するという方法とがある。前者ではＣの悪影響を避けるためには、その含有量を０．０１ｍａｓｓ％未満とし、後者では組織改善の好適範囲は０．０１ｍａｓｓ％以上０．１０ｍａｓｓ％未満である。
【００２０】
Ｓｉは、鋼板の比抵抗を高め、鉄損を低減するのに必須の成分であるが、２．０ｍａｓｓ％に満たないと鉄損の低減効果が弱まり、一方４．０ｍａｓｓ％を超えると冷間圧延性が損なわれる。
【００２１】
これらの成分の他に、磁化容易軸が高度に揃った二次再結晶粒を形成させるためのインヒビターを構成する成分を含有させる。このインヒビターとしては、ＡｌＮ，ＭｎＳｅおよびＭｎＳ等がよく知られていて、これらインヒビターを単独使用又は併用することができる。その際、インヒビターにＭｎＳおよび／又はＭｎＳｅを用いる場合には、Ｍｎを０．０３〜０．１０ｍａｓｓ％、ＳおよびＳｅの１種または２種を合計で０．０１〜０．０３ｍａｓｓ％の範囲で含有させる。また、ＡｌＮをインヒビターとして用いる場合は、Ａｌ：０．０１〜０．０４ｍａｓｓ％を含有させる。窒素は、製造工程途中で窒化させることもできるが、製鋼時にあらかじめ窒素を含有させる場合には４０〜１２０ｐｐｍとする。これらの範囲よりも低いとインヒビター成分としての効果が発揮できず、高いと二次再結晶が不安定になる。
【００２２】
また、これらの主インヒビターの他に、Ｂ，Ｃｕ，Ｓｎ，Ｃｒ，Ｓｂ，Ｇｅ，Ｍｏ，Ｔｅ，Ｂｉ，Ｐ，Ｖなども補助インヒビターとして用いることができる。これらの有効な含有量は、総量で０．０１ｍａｓｓ％以上０．２ｍａｓｓ％以下である。これらの各インヒビターは単独使用、併用のいずれもが可能である。なお、最近インヒビターを含有させずに集合組織を適正化して二次再結晶を行わせる方法が検討されているが、この方法をこの発明に適用することも可能である。
【００２３】
このようなスラブを、加熱してから公知の方法で熱間圧延を施した後、１回又は中間焼鈍を挟む複数回の冷間圧延を行って最終板厚にする。また、必要に応じて熱延板焼鈍を行うことも可能である。最終冷延板は、次いで一次再結晶焼鈍を行い、焼鈍分離剤を塗布したのち、最終仕上焼鈍を行う。
【００２４】
この焼鈍分離剤には、マグネシアを主成分として用いる。このマグネシアの製造工程に工夫を加えて高い反応性を持たせることが、この発明の重要な構成要件である。すなわち、マグネシアの製造工程の開始から最終の焼成を行う前のいずれかの段階において、アンモニアもしくはアンモニウム化合物をＮＨ３換算でマグネシア１００重量部に対して０．００５〜０．０６０重量部添加する。この添加を経て製造されたマグネシアを主成分とした焼鈍分離剤を用いると、被膜形成反応が促進される結果、良好な被膜が得られる。
【００２５】
ここで、アンモニアもしくはアンモニウム化合物の添加が、ＮＨ３換算でマグネシア１００重量部に対して０．００５重量部未満では、被膜形成反応を促進する効果がなく、一方同０．０６０重量部を超えるとアンモニアの窒素が一部マグネシアに残留し、これが最終仕上焼鈍中に鋼板に過度に侵入することにより磁気特性が劣化する。発明者らの実験では、０．０６０重量部以下では、焼成後にはアンモニア添加に起因する窒素の残留は認められなかった。
【００２６】
なお、マグネシアにアンモニアを導入するための化合物としては、アンモニアの他に、弗化アンモニウム、塩化アンモニウム、臭化アンモニウム、ヨウ化アンモニウム、硝酸アンモニウム、亜硝酸アンモニウム、硫酸アンモニウムおよび亜硫酸アンモニウム等のいずれもが適合するが、これらの化合物に特に限定されるものではない。
【００２７】
また、アンモニアもしくはアンモニウム化合物の添加は、最終焼成の前までに行うことが肝要である。これは、焼成時にマグネシアにアンモニア吸着させ、この吸着させたアンモニアの効果で粒子形態を改善するためであり、焼成後の添加では効果が得られない。
【００２８】
さらに、マグネシアの製法としては、マグネシウムイオン含有水溶液と水酸化物とを反応させて水酸化マグネシウムを製造し、これを焼成する方法が一般的であるが、粉体特性の調整のために、この後さらに水和して水酸化マグネシウムにしたのち、再焼成してマグネシアを製造する方法を採用することも可能である。このときも、最後の焼成の前までに、アンモニアもしくはアンモニウム化合物の添加を行うことが肝要である。
【００２９】
なお、上記以外のマグネシアの粉体特性について述べると、まず、クエン酸活性度は３５ｓ〜１００ｓである。このクエン酸活性度は、特公昭５７−４５４７２号公報に記載の、下記の方法を用いて測定することができる。
記
１）２ｍｌの１％フェノールフタレイン指示薬を含む１００ｍｌの０．４００規定（Ｎ）クエン酸水溶液を２００ｃｃビーカーにとり、３０℃に保つ。ビーカーの中には磁気回転子を入れておく。
２）秤量したＭｇＯをビーカー内に投入する。ＭｇＯの投入量は所望の最終反応率によって変化させ、２０％反応の場合は４．００ｇ、４０％反応の場合は２．００ｇ、６０％反応の場合は１．１４ｇとした。
３）ＭｇＯをビーカー内に投入した時から正確に１０秒後にスターラーのスイッチを入れ回転子を回す。その間液温は３０±１℃に保つ。
４）スラリーの温度が白からピンクに変わったら反応終了とし、ＭｇＯを投入した時からの時間をはかり、その秒数をクエン酸活性度とする。
【００３０】
次に、マグネシアに含まれるＣａＯ量は、０．２０〜０．９０ｍａｓｓ％の範囲であることが好ましい。これは、被膜の形態を調節するためであり、０．２０ｍａｓｓ％に満たないと、被膜の凹凸がなくなって剥離しやすくなり、一方０．９０ｍａｓｓ％を超えると被膜形成量が不足し、いずれも良好な被膜が得られない場合がある。
【００３１】
また、ＳＯ３は０．０２〜０．７５ｍａｓｓ％およびＢは３００〜２０００ｐｐｍの範囲が好ましく、いずれの成分も適度に存在することにより、マグネシアの反応性を調節する働きがある。それぞれ下限値に満たないと反応性が低くなりすぎ、一方上限値を超えると点状の欠陥が発生して良好な被膜は得られない場合がある。
【００３２】
さらに、Ｃｌ含有量は０．００５〜０．０６ｍａｓｓ％およびＦ含有量は０．００５〜０．０６ｍａｓｓ％とすることが好ましい。いずれの元素も、この範囲よりも低すぎると被膜形成が不充分となり、この範囲を超えると被膜模様が発生したり、場合によってはベアとなったりするおそれがある。
【００３３】
平均粒径は、０．５〜４．５０μｍの範囲とすることが好ましい。この範囲より小さいと、粒子が凝集しやすくなって作業性が低下し、一方大きすぎると、焼鈍分離剤を塗布、乾燥した後に被膜が剥離しやすくなるおそれがある。なお、粒径は、ヘキサメタリン酸ナトリウム３％水溶液で３００Ｗおよび３分間の超音波分散を行った後、レーザー回折式粒度分布計を用いることにより測定することができる。
【００３４】
なお、焼鈍分離剤には、主成分として上記のマグネシアを用いる他、添加剤を用いて更に特性を改善することもできる。この添加剤としては、Ｌｉ，Ｎａ，Ｍｎ，Ｍｇ，Ｓｎ，  Ｔｉ，  Ｃｕ，Ｎｂ，  Ｔｌ，  Ｓｒ，Ｂｉ，Ｆｅ等の酸化物、水酸化物または硫酸塩等を用いることができる。これらの添加量は、マグネシア１００重量部に対し、各々０．２〜１２重量部とする。すなわち、０．２重量部未満では効果がなく、１２重量部を超えると却って被膜や磁気特性を低下させる。これらの添加剤は、単独使用および複数使用の、いずれも可能である。
【００３５】
このように、マグネシアを主成分として、さらに必要に応じて添加剤を追加した焼鈍分離剤は、水で懸濁・スラリー化して用いられ、このスラリーを所定目付量にて鋼板に塗布、乾燥させる。目付量は、鋼板両面で４ｇ／ｍ２〜１８ｇ／ｍ２とすることが望ましい。これより低すぎると、被膜形成に必要なマグネシアの量が足りなくなり、多すぎるとコストがかかる上に、水和水分が多くなりすぎて磁性が劣化する。また、水和は通常１０℃〜５０℃の範囲で１０〜１００分程度で行われるが、この発明でもこの範囲内で行って差し支えない。
【００３６】
その後、最終仕上焼鈍を施すが、これは公知の方法でよい。これら一連の処理後、絶縁張力コートを施し、平坦化焼鈍を行って製品に仕上げる。
【００３７】
【実施例】
実施例１
Ｃ：０．０６ｍａｓｓ％、Ｓｉ：３．３  ｍａｓｓ％、Ｍｎ：０．０７０  ｍａｓｓ％、Ａｌ：０．０２３  ｍａｓｓ％、Ｓｅ：０．０１９  ｍａｓｓ％、Ｓｂ：０．０２５  ｍａｓｓ％、Ｂｉ：０．０１４  ｍａｓｓ％、Ｎ：０．００８  ｍａｓｓ％およびＣｒ：０．０３１  ｍａｓｓ％を含み、残部は実質的にＦｅおよび不可避的不純物よりなるスラブを、１３５０℃で４０分加熱後、熱間圧延して２．０ｍｍの板厚にしたのち、９００℃、６０ｓでの熱延板焼鈍を施してから、６０ｓの中間焼鈍を挟み、タンデム圧延機により０．２３ｍｍ厚に圧延し、最終板厚に仕上げた。これを、８００℃、２分間の脱炭焼鈍後、表１に示すＮｏ．１〜９の粉体特性を持つ種々のマグネシア１００重量部に酸化チタン８重量部を添加した、焼鈍分離剤を鋼板両面で塗布量１３ｇ／ｍ２にて、水和温度２０℃、水和時間４０分で水和して塗布し、乾燥させた。なお、ここでのマグネシアは、水酸化物とマグネシウムイオン含有水溶液とを反応させて水酸化マグネシウムとし、その後焼成、再水和、最終焼成を行うという、工程を経て製造した。
【００３８】
その後、鋼板をコイル状に巻取り、最終仕上焼鈍として、８００℃から１１００℃までを１０℃／ｈで昇温した後、引き続き１２００℃で１０時間保持する純化焼鈍を施した。次いで、絶縁コーティングを塗布し、ヒートフラットニングを兼ねて９００℃、６０ｓで焼き付け、その後プラズマ照射により磁区細分化処理を行った。
【００３９】
かくして得られた製品板における、被膜特性について表２に示すように、この発明に従うマグネシアを主成分とした焼鈍分離剤を適用して得た鋼板は、優れた磁気特性および被膜特性が得られていることがわかる。一方、アンモニアを添加していないマグネシアを用いた焼鈍分離剤を適用して得た鋼板は、磁性不良となり、被膜も著しく劣化した。また、アンモニアを最終焼成後のマグネシアに添加したり、焼成前であっても添加量を多くさせすぎたりした、マグネシアを用いた焼鈍分離剤を適用して得た鋼板は、磁気特性が劣化し、被膜特性も改善されないものがあった。
【００４０】
【表１】
2004162112.tif 000003
【００４１】
【表２】
2004162112.tif 000004
【００４２】
実施例２
Ｃ：０．０６ｍａｓｓ％，Ｓｉ：３．２５ｍａｓｓ％，Ｍｎ：０．０７ｍａｓｓ％，Ａｌ：０．０２１ｍａｓｓ％，Ｎ：９０ｐｐｍ，Ｓｅ：０．０２ｍａｓｓ％およびＳｎ：０．０８ｍａｓｓ％を含み、残部は実質的にＦｅおよび不可避的不純物よりなるスラブを、１４００℃で４０分加熱し、熱間圧延により板厚２．２ｍｍにしてから、２回の冷間圧延を１０００℃で２分の中間焼鈍を挟んで行い、最終板厚０．２３ｍｍに仕上げた。この冷延板を８５０℃、２分の脱炭焼鈍後、焼鈍分離剤として表１のＮｏ．１、２のマグネシアを主成分として、このマグネシア１００重量部に対して６重量部のＴｉＯ２と１重量部のＳｎＯ２とを添加した、焼鈍分離剤を鋼板両面に塗布量１３ｇ／ｍ２で、水和温度２０℃、水和時間４０分で水和して塗布し、乾燥させた。
【００４３】
その後、鋼板をコイル状に巻き取り、最終仕上焼鈍として８００℃から１１００℃までを１０℃／ｈで昇温した後、引き続き１２００℃で１０時間保持する純化焼鈍を施した。次いで、絶縁コーティングを塗布し、ヒートフラットニングを兼ねて９００℃で６０秒で焼き付け、その後プラズマ照射により磁区細分化処理を行った。
【００４４】
かくして得られた製品板における被膜特性について、表３に示すように、マグネシアの製造工程中にアンモニアを添加したＮｏ．２の粉体を主成分とした焼鈍分離剤を適用して得た鋼板は、著しい磁気特性および被膜特性の改善がもたらされる。
【００４５】
【表３】
2004162112.tif 000005
【００４６】
実施例３
Ｃ：０．０５５ｍａｓｓ％，Ｓｉ：３．０３ｍａｓｓ％，Ｍｎ：０．０７ｍａｓｓ％，Ａｌ：０．００５ｍａｓｓ％，Ｎ：０．００４ｍａｓｓ％，Ｓｂ：０．０２３ｍａｓｓ％，Ｃｕ：０．０５ｍａｓｓ％を含み、残部は実質的にＦｅおよび不可避的不純物よりなるスラブを、１２００℃で６０分加熱し、熱間圧延により板厚２．０ｍｍにしてから、２００℃の温間圧延により最終板厚０．３０ｍｍに仕上げた。この冷延板を８５０℃、２分の脱炭焼鈍後に、焼鈍分離剤として表１のＮｏ．１、２のマグネシアを主成分として、このマグネシア１００重量部に対して６重量部のＴｉＯ２と３重量部のＳｎＯ２とを添加した焼鈍分離剤を、鋼板両面に塗布量１３ｇ／ｍ２で、水和温度２０℃、水和時間４０分で水和して塗布し、乾燥させた。
【００４７】
その後、鋼板をコイル状に巻き取り、最終仕上焼鈍として、８００℃から１１００℃までを１０℃／ｈで昇温した後、引き続き１２００℃で１０時間保持する純化焼鈍を施した。次いで、絶縁コーティングを塗布し、ヒートフラットニングを兼ねて９００℃で６０秒で焼き付け、その後プラズマ照射により磁区細分化処理を行った。
【００４８】
かくして得られた製品板における被膜特性について表４に示すように、先の実施例２と同様に、素材成分や製造工程の大きく異なる製法を用いても、この発明に従うことにより、著しい磁気特性および被膜特性の改善がもたらされる。
【００４９】
【表４】
2004162112.tif 000006
【００５０】
【発明の効果】
この発明によれば、焼鈍分離剤の主成分として用いるマグネシアの改良を有利に実現したことから、このマグネシアを主成分とする焼鈍分離剤を方向性電磁鋼板の製造に適用することによって、方向性電磁鋼板の磁気特性および被膜特性を安定して向上することができる。
【図面の簡単な説明】
【図１】アンモニアの添加量と磁気特性および被膜特性との関係を示す図である。
【図１】
2004162112.tif 000007